(57)【要約】【課題】  容易に高速剥離が可能でありながら濡れ性にも優れた再剥離型粘着剤組成物、及びそれを用いてなる表面保護フィルムを提供する。【解決手段】（メタ）アクリル酸アルキレンオキサイド付加物５１〜１００重量％、及び前記以外の（メタ）アクリル系モノマー０〜４９重量％、並びにその他の重合性モノマー０〜４９重量％を単量体成分とする（メタ）アクリル系（共）重合体と、架橋剤とを含有してなる粘着剤組成物。【選択図】  なし【特許請求の範囲】
【請求項１】
（メタ）アクリル酸アルキレンオキサイド付加物５１〜１００重量％、及び前記以外の（メタ）アクリル系モノマー０〜４９重量％、並びにその他の重合性モノマー０〜４９重量％を単量体成分とする（メタ）アクリル系（共）重合体と、架橋剤とを含有してなる粘着剤組成物。
【請求項２】
前記（メタ）アクリル系（共）重合体１００重量部に対し、架橋剤０．０１〜１５重量部を含有してなる請求項１に記載の粘着剤組成物。
【請求項３】
請求項１〜２のいずれかに記載の粘着剤組成物を架橋してなる粘着剤層。
【請求項４】
請求項１〜２のいずれかに記載の粘着剤組成物を架橋してなる粘着剤層を支持フィルム上に形成してなる表面保護フィルム。
【発明の詳細な説明】
【技術分野】
【０００１】
本発明は、アクリル系の粘着剤組成物に関する。さらに詳細には、優れた再剥離性を有する粘着剤組成物及びそれを用いてなる表面保護フィルムに関する。特に本発明の表面保護フィルムは、偏光板等の光学部材の表面保護フィルムとして有用である。
【背景技術】
【０００２】
従来、再剥離型粘着剤は、表面保護フィルム、マスキングテープなどに広く用いられており、その成分としては天然ゴム、合成ゴムやアクリル系樹脂が用いられている。なかでも、優れた耐候性、耐熱性、粘着性能の制御のしやすさからアクリル系樹脂が多く用いられている。
【０００３】
アクリル系粘着剤では粘着力を弱めて再剥離性を出すため、ガラス転移温度（Ｔｇ）の高い成分を含有させる、あるいは架橋剤によって高度に架橋させるなどして、粘着剤の流動性を抑えた再剥離型粘着剤が知られている（例えば、特許文献１参照）。また、界面活性剤やシリコーン系モノマーを共重合させた再剥離型粘着剤も報告されている（例えば、特許文献２参照）。
【０００４】
一方、液晶表示板に用いられる偏光板では、打抜加工、検査、運搬、組立など各工程における表面の汚染や損傷がないよう、表面保護フィルムが用いられている。これは、不要となった段階で剥離されるが、近年の液晶表示板の大型化、薄層化に伴い、剥離工程で偏光板への損傷が生じやすくなるため、さらなる軽剥離化が求められる。
【０００５】
しかしながら、Ｔｇの高い成分を含有させたり、高度に架橋させるなどして軽剥離化した粘着剤では、偏光板に対する流動による濡れが不十分となり、粘着剤層と偏光板との間に空気が残存してフクレが生じてしまうという問題があった。また、界面活性剤またはシリコーン系モノマーを共重合させた再剥離型粘着剤では、偏光板と表面保護フィルムの粘着剤組成物層との間にフクレ、トンネリング等が発生しやすい傾向にある。このようにフクレ等を数多く含んでしまうと、被着物の運搬・組立の自動化工程や検査工程等で支障をきたす場合があり、さらには表面保護フィルムとしての機能も低下してしまう。
【０００６】
一方、流動による濡れ性（フクレの発生）を特に改良した再剥離型粘着剤は同時に接着性も高くなり易く、特に実用態様である高速剥離（３０ｍ／ｍｉｎ等）における接着性が大きくなってしまうため、近年の大型化、薄層化した偏光板等への損傷が生じやすく剥離工程の作業性も悪化してしまう。
【０００７】
ところで、アクリル系粘着剤のベースポリマーを構成する共重合モノマーとして、（メタ）アクリル酸アルキレンオキサイド付加物を少量使用し（実施例では、５〜１０重量％程度）、更に架橋剤を含有させた再剥離型粘着剤組成物も公知である（例えば、特許文献３参照）。しかし、この粘着剤組成物では、ベースポリマーの主成分となる共重合モノマーが、（メタ）アクリル酸アルキルエステルであるため、流動による濡れ性の改善と高速剥離における接着力の低減とを両立させるのが困難であった。
【特許文献１】特開平８−８５７７９号公報
【特許文献２】特許第２５４３５４５号公報
【特許文献３】特開平５−９４４９号公報
【発明の開示】
【発明が解決しようとする課題】
【０００８】
そこで、本発明の目的は、従来のアクリル系粘着剤における問題点を解消すべく、容易に高速剥離が可能でありながら濡れ性にも優れた再剥離型粘着剤組成物、及びそれを用いてなる表面保護フィルムを提供することにある。
【課題を解決するための手段】
【０００９】
本発明者らは、上記の目的を達成するため、ベースポリマーの主成分となる単量体成分について鋭意検討した結果、（メタ）アクリル酸アルキレンオキサイド付加物５１〜１００重量％を単量体成分として使用し、得られたアクリル系（共）重合体を架橋剤で架橋させることにより、容易に高速剥離が可能でありながら濡れ性にも優れた再剥離型粘着剤が得られることを見出し、本発明を完成するに至った。
【００１０】
即ち、本発明の粘着剤組成物は、（メタ）アクリル酸アルキレンオキサイド付加物５１〜１００重量％、及び前記以外の（メタ）アクリル系モノマー０〜４９重量％、並びにその他の重合性モノマー０〜４９重量％を単量体成分とする（メタ）アクリル系（共）重合体と、架橋剤とを含有してなることを特徴とする。
【００１１】
本発明の粘着剤組成物によると、実施例の結果が示すように、（メタ）アクリル酸アルキレンオキサイド付加物５１〜１００重量％を単量体成分とし、更に架橋剤を含有するため、これを架橋した粘着剤層は、容易に高速剥離が可能でありながら濡れ性にも優れたものとなる。上記単量体成分を主成分として用いたベースポリマーの架橋物が、かかる特性を発現する理由の詳細は明らかではないが、オキシアルキレン鎖の屈曲性の高さが、流動による濡れ性改善と高速剥離における接着性の低減との両立を可能にしていると推測される。
【００１２】
上記において、前記（メタ）アクリル系（共）重合体１００重量部に対し、架橋剤０．０１〜１５重量部を含有してなることが好ましい。この場合、オキシアルキレン鎖が上記のごとき作用効果を発現する上で、架橋剤による架橋の程度が適度になり、高速での剥離性と濡れ性とをより確実に両立させることができるようになる。
【００１３】
一方、本発明の粘着剤層は、上記いずれかに記載の粘着剤組成物を架橋してなることを特徴とする。本発明の粘着剤層によると、上記の如き作用効果を奏する粘着剤組成物を架橋してなるため、容易に高速剥離が可能でありながら濡れ性にも優れた粘着剤層となる。このため、特に再剥離型の粘着剤層として有用となる。
【００１４】
他方、本発明の表面保護フィルムは、上記いずれかに記載の粘着剤組成物を架橋してなる粘着剤層を支持フィルム上に形成してなることを特徴とする。本発明の表面保護フィルムによると、上記の如き作用効果を奏する粘着剤組成物を架橋してなる粘着剤層を備えるため、容易に高速剥離が可能でありながら濡れ性にも優れた表面保護フィルムとなる。このため、特に、近年の大型化、薄層化した偏光板等に使用する場合でも、その損傷が生じにくく、剥離工程の作業性も良好となる。
【発明を実施するための最良の形態】
【００１５】
以下、本発明の実施の形態について詳細に説明する。
【００１６】
本発明の粘着剤組成物は、（メタ）アクリル酸アルキレンオキサイド付加物、及び任意成分である前記以外の（メタ）アクリル系モノマー、並びに任意成分であるその他の重合性モノマーを単量体成分とする（メタ）アクリル系（共）重合体を含有するものである。
【００１７】
（メタ）アクリル酸アルキレンオキサイド付加物のオキシアルキレン単位としては、炭素数１〜６のアルキレン基を有するものが挙げられ、例えばオキシメチレン基、オキシエチレン基、オキシプロピレン基、オキシブチレン基などが挙げられる。
【００１８】
また、（メタ）アクリル酸へのオキシアルキレン単位の付加モル数としては、流動による濡れ性を改善する観点から１〜３０が好ましく、２〜１０がより好ましい。オキシアルキレン鎖の末端は、水酸基のままや、他の官能基等で置換されていてもよいが、架橋密度を適切に制御する上で、アルキル基、フェニル基等で置換されているのが好ましい。
【００１９】
（メタ）アクリル酸アルキレンオキサイド付加物の具体例としては、メトキシ−ジエチレングリコール（メタ）アクリレート、メトキシ−トリエチレングリコール（メタ）アクリレートなどのメトキシ−ポリエチレングリコール（メタ）アクリレート型、エトキシ−ジエチレングリコール（メタ）アクリレート、エトキシ−トリエチレングリコール（メタ）アクリレートなどのエトキシ−ポリエチレングリコール（メタ）アクリレート型、ブトキシ−ジエチレングリコール（メタ）アクリレート、ブトキシ−トリエチレングリコール（メタ）アクリレートなどのブトキシ−ポリエチレングリコール（メタ）アクリレート型、フェノキシ−ジエチレングリコール（メタ）アクリレート、フェノキシ−トリエチレングリコール（メタ）アクリレートなどのフェノキシ−ポリエチレングリコール（メタ）アクリレート型、メトキシ−ジプロピレングリコール（メタ）アクリレートなどのメトキシ−ポリプロピレングリコール（メタ）アクリレート型などが挙げられる。
【００２０】
また、（メタ）アクリル酸アルキレンオキサイド付加物には水酸基などの官能基を含有していてもよく、官能基含有の（メタ）アクリル酸アルキレンオキサイド付加物には、ジエチレングリコール（メタ）アクリレートなどのポリエチレングリコール（メタ）アクリレート型、ジプロピレングリコール（メタ）アクリレートなどのポリプロピレングリコール（メタ）アクリレート型などが挙げられる。
【００２１】
（メタ）アクリル酸アルキレンオキサイド付加物は単独で用いても良いし、組み合わせて用いても良いが、全体としての含有量は（メタ）アクリル系（共）重合体の単量体成分中５１〜１００重量％であることが好ましく、６０〜１００重量％がより好ましく、７０〜１００重量％が最も好ましい。（メタ）アクリル酸アルキレンオキサイド付加物の含有量が５１重量％よりも少ない場合、剥離時の接着力低減の効果、及び偏光板への濡れ性向上の効果が十分得られないために好ましくない。
【００２２】
本発明の（メタ）アクリル酸アルキレンオキサイド付加物以外の（メタ）アクリル系モノマーの具体例としては、メチル（メタ）アクリレート、エチル（メタ）アクリレート、プロピル（メタ）アクリレート、イソプロピル（メタ）アクリレート、ブチル（メタ）アクリレート、イソブチル（メタ）アクリレート、ｔ−ブチル（メタ）アクリレート、ペンチル（メタ）アクリレート、アミル（メタ）アクリレート、イソアミル（メタ）アクリレート、ヘキシル（メタ）アクリレート、ヘプチル（メタ）アクリレート、オクチル（メタ）アクリレート、イソオクチル（メタ）アクリレート、エチルヘキシル（メタ）アクリレート、ノニル（メタ）アクリレート、デシル（メタ）アクリレート、イソデシル（メタ）アクリレート、ウンデシル（メタ）アクリレート、ドデシル（メタ）アクリレート、ラウリル（メタ）アクリレート、トリデシル（メタ）アクリレート、ステアリル（メタ）アクリレート、イソステアリル（メタ）アクリレートなどのアルキル（メタ）アクリレートなどが挙げられる。
【００２３】
上記以外のその他の重合性モノマーとしては、水酸基などの官能基を含有している官能基含有モノマーがあり、かかる官能基の種類は、架橋剤の種類等に応じて選択することができる。
【００２４】
具体例としては、（メタ）アクリル酸、イタコン酸、（メタ）アクリルアミド、Ｎ−メチロール（メタ）アクリルアミド、２−ヒドロキシエチル（メタ）アクリレート、２−ヒドロキシプロピル（メタ）アクリレート、３−ヒドロキシプロピル（メタ）アクリレート、２−ヒドロキシブチル（メタ）アクリレート、３−ヒドロキシブチル（メタ）アクリレート、４−ヒドロキシブチル（メタ）アクリレート、ポリエチレングリコールモノ（メタ）アクリレート、２−（メタ）アクリロイロキシエチルコハク酸、２−（メタ）アクリロイロキシエチルフタル酸、イミノール（メタ）アクリレートなどが挙げられる。
その他、（メタ）アクリル系（共）重合体のガラス転移点や剥離性を調整するための重合性モノマーなどを、本発明の効果を損なわない範囲で使用することができる。
【００２５】
（メタ）アクリル酸アルキレンオキサイド付加物以外の（メタ）アクリル系モノマー及びその他の重合性モノマーは、単独で用いても良いし組み合わせて用いても良いが、全体としての含有量は（メタ）アクリル系共重合体の単量体成分中０〜４９重量％であることが好ましい。（メタ）アクリル酸アルキレンオキサイド付加物以外の（メタ）アクリル系モノマー及びその他の重合性モノマーの含有量が４９重量％を超える場合、（メタ）アクリル酸アルキレンオキサイド付加物の含有量が減少するため、剥離時の接着力低減の効果、偏光板への濡れ性向上の効果が十分得られないために好ましくない。
【００２６】
架橋剤と反応可能な架橋点となりうる繰り返し単位を導入するに際し、架橋点となりうる官能基を導入した官能基含有（メタ）アクリル酸アルキレンオキサイド付加物モノマー、またはそれ以外の官能基含有モノマーを用いることができ、これらをいずれか単独に用いてもよいし、組み合わせて用いてもよい。
【００２７】
本発明に用いられる（メタ）アクリル系（共）重合体は、官能基含有（メタ）アクリル酸アルキレンオキサイド付加物モノマー及びその他の官能基含有モノマー全体としての含有量が（メタ）アクリル系（共）重合体の０．１〜１５重量％であることが好ましい。含有量が０．１重量％よりも少ない場合、架橋剤による架橋形成が不十分となり、粘着剤組成物の凝集力が小さくなって糊残りの原因となりやすいため好ましくない。一方、含有量が１５重量％を超える場合、ポリマーの凝集力が大きくなり流動性が低下し、偏光板への濡れが不十分となって偏光板と粘着剤組成物層との間に発生するフクレの原因となりやすいため好ましくない。
【００２８】
本発明に用いられる（メタ）アクリル系（共）重合体は、重量平均分子量が５万以上２００万以下、好ましくは１０万以上１５０万以下、さらに好ましくは３０万以上１００万以下であることが望ましい。重量平均分子量が５万以下の場合は、偏光板への濡れ性の向上により剥離時の接着力が大きくなるため剥離工程での偏光板損傷の原因になることがあり、また粘着剤組成物の凝集力が小さくなることにより糊残りを生じる傾向がある。一方、重量平均分子量が２００万を超える場合は、ポリマーの流動性が低下し偏光板への濡れが不十分となり、偏光板と表面保護フィルムの粘着剤組成物層との間に発生するフクレの原因となる傾向がある。
【００２９】
また、前記（メタ）アクリル系（共）重合体のガラス転移温度（Ｔｇ）が−２０℃以下、好ましくは−３０℃以下であることが望ましい。ガラス転移温度が−２０℃より高い場合、ポリマーが流動しにくく偏光板への濡れが不十分となり、偏光板と表面保護フィルムの粘着剤組成物層との間に発生するフクレの原因となる傾向がある。なお、（メタ）アクリル系（共）重合体のＴｇは、用いるモノマー成分や組成比を適宜変えることにより前記範囲内に調整することができる。
【００３０】
本発明に用いられる（メタ）アクリル系（共）重合体の重合方法は特に制限されるものではなく、溶液重合、乳化重合、懸濁重合などの公知の方法により重合できる。また、得られる共重合体は、ランダム、ブロック、交互共重合体など何れでもよい。
【００３１】
本発明の粘着剤組成物は、以上のような（メタ）アクリル系（共）重合体と架橋剤とを含有してなるものである。
【００３２】
本発明に用いられる架橋剤としては、イソシアネート化合物、エポキシ系樹脂、メラミン系樹脂、アジリジン誘導体、および金属キレート化合物等が用いられる。このうちイソシアネート化合物としては、トリレンジイソシアネート、キシレンジイソシアネートなどの芳香族イソシアネート、ヘキサメチレンジイソシアネ−トなどの脂肪族イソシアネートなどが挙げられる。また、エポキシ系樹脂としてはＮ，Ｎ，Ｎ’，Ｎ’−テトラグリシジル−ｍ−キシレンジアミンや１，３−ビス（Ｎ，Ｎ−ジグリシジルアミノメチル）シクロヘキサン等、メラミン系樹脂としてはヘキサメチロールメラミン等が挙げられる。アジリジン誘導体としては、例えば市販品としての相互薬工社製、商品名ＨＤＵ、商品名ＴＡＺＭ、商品名ＴＡＺＯ等が挙げられる。また、金属キレート化合物としては、金属成分としてアルミニウム、鉄、スズ、チタン、ニッケルなど、キレート成分としてアセチレン、アセト酢酸メチル、乳酸エチルなどが挙げられる。
【００３３】
本発明における架橋剤としては、（メタ）アクリル系（共）重合体との反応で架橋形成によって、適度な凝集力を得る観点から、エポキシ系樹脂を用いるのが好ましい。
【００３４】
本発明に用いられる架橋剤の含有量は、（メタ）アクリル系（共）重合体１００重量部に対し、０．０１〜１５重量部含有されていることが好ましく、０．１〜１０重量部含有されていることがより好ましい。含有量が０．０１重量部よりも少ない場合、架橋剤による架橋形成が不十分となり、粘着剤組成物の凝集力が小さくなって糊残りの原因となる傾向がある。一方、含有量が１５重量部を超える場合、ポリマーの凝集力が大きく流動性が低下し、偏光板への濡れが不十分となって偏光板と粘着剤組成物層との間に発生するフクレの原因となる傾向がある。
【００３５】
本発明の粘着剤組成物には、その他の添加剤を含有していてもよく、例えば、充填剤、着色剤、顔料、界面活性剤、可塑剤、粘着性付与剤、低分子量ポリマー、等を適宜使用することができる。
【００３６】
一方、本発明の粘着剤層は、以上のような粘着剤組成物を架橋してなるものである。また、本発明の表面保護フィルムは、かかる粘着剤層を支持フィルム上に形成してなるものである。その際、粘着剤組成物の架橋は、粘着剤組成物の塗布後に行うのが一般的であるが、架橋後の粘着剤組成物からなる粘着剤層を支持フィルム等に転写することも可能である。
【００３７】
フィルム上に粘着剤層を形成する方法は特に問わないが、たとえば、前記粘着剤組成物を支持フィルムに塗布し、重合溶剤等を乾燥除去して粘着剤層を支持フィルム上に形成することにより作製される。その後、粘着剤層の成分移行の調整や架橋反応の調整などを目的として養生をおこなってもよい。また、粘着剤組成物を支持フィルム上に塗布して表面保護フィルムを作製する際には、支持フィルム上に均一に塗布できるよう、該組成物中に重合溶剤以外の一種以上の溶剤を新たに加えてもよい。
【００３８】
表面保護フィルムを構成する支持フィルムは、耐熱性及び耐溶剤性を有すると共に可とう性を有する樹脂フィルムであることが好ましい。支持フィルムが可とう性を有することにより、ロールコーターなどによって粘着剤組成物を塗布することができ、ロール状に巻き取ることができる。
【００３９】
支持フィルムを形成する樹脂としては、例えば、ポリエチレンテレフタレート、ポリエステル、ポリエチレン、ポリプロピレン、ポリスチレン、ポリイミド、ポリビニルアルコール、ポリ塩化ビニル、ポリフルオロエチレンなどの含フッ素樹脂、ナイロン、セルロースなどを挙げることができる。
【００４０】
なお、粘着剤層と支持フィルム間の密着性を向上させるため、支持フィルムの表面にはコロナ処理などをおこなってもよい。また、支持フィルムには背面処理を行ってもよい。
【００４１】
本発明は、得られる粘着剤層が、容易に高速剥離が可能でありながら濡れ性にも優れるため、各種の表面保護フィルム、マスキングテープ、再剥離型ラベルなど有用である。特に本発明の表面保護フィルムは、偏光板等の光学部材の表面保護フィルムとして有用であり、特に、表面が凹凸状にアンチグレア処理された光学部材に対して、流動による優れた濡れ性と優れた高速剥離性が効果的になる。
【実施例】
【００４２】
以下、本発明の構成と効果を具体的に示す実施例等について説明するが、本発明はこれらに限定されるものではない。なお、実施例等における評価項目は下記のようにして測定を行った。
【００４３】
＜重量平均分子量の測定＞
作製したポリマーの重量平均分子量は、ＧＰＣ（ゲル・パーミエーション・クロマトグラフィー）により測定し、ポリスチレン換算により算出した。
【００４４】
装置：東ソー社製、ＨＬＣ−８２２０ＧＰＣ
カラム：東ソー社製、ＴＳＫｇｅｌ  Ｓｕｐｅｒ  ＨＺＭ−Ｈ、Ｈ−ＲＣ、ＨＺ−Ｈ
流量：０．６ｍl ／ｍｉｎ、注入量：２０μｌ、カラム温度：４０℃、
溶離液：ＴＨＦ、注入試料濃度：０．１重量％
＜評価用表面保護フィルムの作製＞
ポリエチレンテレフタレート（ＰＥＴ）フィルム（厚さ３８μｍ）上に粘着剤組成物溶液を塗布し、１３０℃で１分間乾燥することにより溶剤を除去して粘着剤層（厚さ２５μｍ）を形成した。その後、離型剤で表面処理された離型フィルムで覆い、５０℃２日間養生して評価用表面保護フィルムを得た。
【００４５】
＜接着力の測定＞  
作製した評価用表面保護フィルムを２０ｍｍ×９０ｍｍの大きさにカットし、ラミネータを用いて、アンチグレア処理のない偏光フィルム（日東電工社製）に圧着して接着力評価用サンプルとした（圧着条件：ロール圧２．４×１０5Ｐａ、速度０．３７ｍ／分）。このサンプルを２３℃、６５％ＲＨの条件下で３０分放置後、１８０°剥離接着力を測定した。なお、近年の大型化、薄層化した偏光板等に使用する場合、引張速度３０ｍ／ｍｉｎ剥離時における剥離接着力が１Ｎ／２０ｍｍ以下であることが望ましいと考えられる。
【００４６】
＜偏光板への濡れ性評価＞  
偏光板への濡れ性の指標として、偏光板と表面保護フィルムの粘着剤組成物層との間に発生するフクレ（気泡）を評価した。作製した評価用表面保護フィルムを６０ｍｍ×８０ｍｍの大きさにカットし、ラミネータを用いて、アンチグレア処理（アンチグレア層はシリカ粉末を充填したアクリル系樹脂、表面粗さはＲａ＝０．３２μｍ）された偏光フィルム（日東電工社製）に圧着して残存空気評価用サンプルとした（圧着条件：ロール圧２．４×１０5Ｐａ、速度０．３７ｍ／分）。このサンプルを８０℃の条件下で１時間放置した後、目視により発生したフクレの個数を評価した。
【００４７】
＜（メタ）アクリル系（共）重合体の調製＞
アクリル系共重合体（Ａ）
攪拌羽根、温度計、窒素ガス導入管、冷却器、滴下ロートを備えた四つロフラスコにエトキシ−ジエチレングリコールアクリレート９６重量部、アクリル酸４重量部、重合開始剤としてアゾビスイソブチロニトリル０．２重量部、酢酸エチル１５０重量部を仕込み、緩やかに攪拌しながら窒素ガスを導入し、フラスコ内の液温を６０℃付近に保って約３時間重合反応を行い、アクリル系共重合体（Ａ）溶液を調製した。得られたアクリル系共重合体（Ａ）の重量平均分子量は４０万であった。
【００４８】
アクリル系共重合体（Ｂ）
共重合体（Ａ）の成分を、エトキシ−ジエチレングリコールアクリレート９４重量部、２−ヒドロキシエチルアクリレート６重量部、重合開始剤としてアゾビスイソブチロニトリル０．２重量部、酢酸エチル１５０重量部に変える以外は、同様にしてアクリル系共重合体（Ｂ）溶液を調製した。得られたアクリル系共重合体（Ｂ）の重量平均分子量は４３万であった。
【００４９】
アクリル系共重合体（Ｃ）  
共重合体（Ａ）の成分を、メトキシ−トリエチレングリコールアクリレート９７重量部、アクリル酸３重量部、重合開始剤としてアゾビスイソブチロニトリル０．２重量部、酢酸エチル１５０重量部に変える以外は、同様にしてアクリル系共重合体（Ｃ）溶液を調製した。得られたアクリル系共重合体（Ｃ）の重量平均分子量は３０万であった。
【００５０】
アクリル系共重合体（Ｄ）
共重合体（Ａ）の成分を、エトキシ−ジエチレングリコールアクリレート５３重量部、２−エチルヘキシルアクリレート４３重量部、アクリル酸４重量部、重合開始剤としてアゾビスイソブチロニトリル０．２重量部、酢酸エチル１５０重量部に変える以外は、同様にしてアクリル系共重合体（Ｄ）溶液を調製した。得られたアクリル系共重合体（Ｄ）の重量平均分子量は３５万であった。
【００５１】
アクリル系共重合体（Ｅ）
共重合体（Ａ）の成分を、２−エチルヘキシルアクリレート９６重量部、アクリル酸４重量部、重合開始剤としてアゾビスイソブチロニトリル０．２重量部、酢酸エチル１５０重量部に変える以外は、同様にしてアクリル系共重合体（Ｅ）溶液を調製した。得られたアクリル系共重合体（Ｅ）の重量平均分子量は５４万であった。
【００５２】
アクリル系共重合体（Ｆ）
共重合体（Ａ）の成分を、エトキシ−ジエチレングリコールアクリレート１４重量部、２−エチルヘキシルアクリレート８２重量部、アクリル酸４重量部、重合開始剤としてアゾビスイソブチロニトリル０．２重量部、酢酸エチル１５０重量部に変える以外は、同様にしてアクリル系共重合体（Ｆ）溶液を調製した。得られたアクリル系共重合体（Ｆ）の重量平均分子量は５５万であった。
【００５３】
アクリル系共重合体（Ｇ）
共重合体（Ａ）の成分を、２−エチルヘキシルアクリレート５４重量部、酢酸ビニル４２重量部、アクリル酸４重量部、重合開始剤としてアゾビスイソブチロニトリル０．２重量部、トルエン１５０重量部に変える以外は、同様にしてアクリル系共重合体（Ｇ）溶液を調製した。得られたアクリル系共重合体（Ｇ）の重量平均分子量は５０万であった。
【００５４】
アクリル系共重合体（Ｈ）  
共重合体（Ａ）の成分を、２−エチルヘキシルアクリレート９３重量部、反応性シリコーンオイル（信越化学工業社製、Ｘ−２２−１７４ＤＸ）３重量部、アクリル酸４重量部、重合開始剤としてアゾビスイソブチロニトリル０．２重量部、酢酸エチル１５０重量部に変える以外は、同様にしてアクリル系共重合体（Ｈ）溶液を調製した。得られたアクリル系共重合体（Ｈ）の重量平均分子量は５３万であった。
【００５５】
＜再剥離型粘着剤組成物を用いた表面保護フィルムの作製＞
実施例１
前記アクリル系共重合体（Ａ）１００重量部を用い、架橋剤として１，３−ビス（Ｎ，Ｎ−ジグリシジルアミノメチル）シクロヘキサン（三菱瓦斯化学社製、テトラッドＣ）を３重量部添加して撹拝し、粘着剤組成物溶液を得た。これを用いて前記作製方法に従い、評価用表面保護フィルムを作製した。  
【００５６】
実施例２
前記アクリル系共重合体（Ｂ）１００重量部を用い、架橋剤としてトリメチロールプロパン−トリレンジイソシアネート３量体付加物（商品名：コロネートＬ、日本ポリウレタン社製）６重量部を用いた以外は、実施例１と同様の方法により評価用表面保護フィルムを作製した。
【００５７】
実施例３  
前記アクリル系共重合体（Ｃ）１００重量部を用いた以外は、実施例１と同様の方法により評価用表面保護フィルムを作製した。
【００５８】
実施例４
前記アクリル系共重合体（Ｄ）１００重量部を用いた以外は、実施例１と同様の方法により評価用表面保護フィルムを作製した。
【００５９】
比較例１
前記アクリル系共重合体（Ｅ）１００重量部を用いた以外は、実施例１と同様の方法により評価用表面保護フィルムを作製した。
【００６０】
比較例２
前記アクリル系共重合体（Ｆ）１００重量部を用いた以外は、実施例１と同様の方法により評価用表面保護フィルムを作製した。
【００６１】
比較例３
前記アクリル系共重合体（Ｇ）１００重量部を用いた以外は、実施例１と同様の方法により評価用表面保護フィルムを作製した。
【００６２】
比較例４
前記アクリル系共重合体（Ｈ）１００重量部を用いた以外は、実施例１と同様の方法により評価用表面保護フィルムを作製した。  
【００６３】
前記方法に従い、作製した表面保護フィルムの接着力測定、フクレ発生度の評価を行った。得られた結果を表１に示す。
【００６４】
【表１】
2005200540.tif 000002
上記表１の結果より、粘着剤組成物中の（メタ）アクリル酸アルキレンオキサイド付加物の含有量が５１〜１００重量％である場合（実施例１〜４）、全実施例において高速剥離（３０ｍ／ｍｉｎ）での偏光板に対する接着力を１Ｎ／２０ｍｍ以下という低い値に抑えられ、かつフクレ発生も少なく偏光板への濡れ性が高いことが明らかとなった。これに対して、（メタ）アクリル酸アルキレンオキサイド付加物を含有していない比較例１ 、及び１４重量％しか含有していない比較例２では、フクレ発生は少ないが、高速剥離での接着力が１Ｎ／２０ｍｍより高い結果となった。また、（メタ）アクリル酸アルキレンオキサイド付加物を含有せず、Ｔｇの高い成分を含有する比較例３、及びシリコーン系成分を含有する比較例４では、高速剥離での接着力は低く抑えられているが、フクレの発生が多い結果となった。したがって、比較例ではいずれも、高速剥離での偏光板に対する低接着性および良好な濡れ性を両立することができない結果となり、表面保護フィルム用再剥離型粘着剤組成物には適さないことが明らかとなった。